FR 2903699 A1 20080118 FR 0606500 A 20060717 La présente invention se situe dans le domaine des peintures, et plus particulièrement des compositions de peinture liquides applicables au pinceau. On entend par peinture aussi bien les peintures proprement dites, que les vernis, lasures, et autres compositions sous forme liquide destinées à être appliquées en couche mince sur une surface à recouvrir. Le terme liquide s'étend également aux formes de crèmes, obtenues par ajout d'un épaississant dans la composition liquide. Les compositions de peinture destinées à être appliquées au pinceau contiennent typiquement un ou plusieurs pigments choisis pour leur pouvoir colorant, une ou plusieurs résines à propriétés filmogènes, et diverses charges et autres additifs. Elles sont habituellement présentées et commercialisées sous forme liquide. Une telle forme de présentation a notamment les inconvénients d'un volume et d'un poids importants des pots contenant la peinture, ce qui occasionne des frais élevés pour les opérations de transport et le stockage de ces pots. L'invention vise à remédier aux inconvénients des compositions de peinture liquides existantes, et notamment à ceux énoncés ci-avant, en proposant une solution économique au problème du transport et du stockage des compositions de peinture applicables au pinceau. A cet effet, l'invention propose un mélange pulvérulent pour composition de peinture liquide, qui comporte des pigments en mélange avec un agent dispersant dans un liant et une résine à propriétés filmogènes, et qui est présenté sous une forme à diluer dans une quantité d'eau déterminée de manière à obtenir une composition colorante filmogène. Dans toute la présente description, on entend par pulvérulent un mélange sous forme de poudres non poussièreuses, présentant une granulométrie moyenne supérieure à 10 microns, et dans tous les cas supérieure à celle des constituants séparés. Le 2903699 2 mélange est de préférence avantageusement présenté sous forme de granulats ne contenant pas de poussières, d'une granulométrie moyenne comprise entre 200 et 1 000 microns. Ainsi, selon l'invention, les seuls pots à transporter et à 5 stocker sur les lieux de vente sont ceux contenant le mélange en poudre. L'utilisateur final achète ces pots et il réalise lui-même l'opération finale, qui est la dilution dans une quantité d'eau appropriée, directement sur le lieu où les travaux de peinture doivent être réalisés. On diminue ainsi avantageusement les coûts liés au 10 transport et au stockage, car le volume de la poudre seule, de même que son poids, sont nettement moins importants que ceux des peintures sous forme liquide, pour une même capacité de surface peinte. La dilution est effectuée dans de l'eau ou dans tout autre 15 véhicule aqueux approprié pour une telle application. En outre, le mélange selon l'invention est particulièrement avantageux du point de vue économique, puisque l'utilisateur final a ainsi la possibilité de ne diluer dans l'eau que la quantité de poudre dont il a ponctuellement besoin, le reste de poudre pouvant être 20 conservé dans le pot jusqu'à l'utilisation suivante. On élimine par conséquent les problèmes de gaspillage des peintures liquides qui sèchent au fond des pots. De plus, lors d'une utilisation ultérieure, on est assuré d'obtenir une coloration identique, en respectant les mêmes proportions relatives de poudre et de véhicule aqueux. 25 Le liant, la résine et l'agent dispersant sont choisis pour être solubles dans le véhicule aqueux. Les pigments utilisables dans le cadre de l'invention sont avantageusement de tous types : organiques, tels que le bleu de phtalocyanine, le vert de phtalocyanine, le rouge de diketo-pyrrolo- 30 pyrrole, le rouge naphtol, les jaunes azoïques, les pigments dérivés de l'isoindoline, du benzimidazolone, etc , ou minéraux, tels que le dioxyde de titane, les oxydes de fer (opaques ou transparents), l'oxyde de chrome, le bleu de cobalt, le vanadate de bismuth, etc. Ces pigments peuvent être utilisés seuls ou en mélange, ce qui 2903699 3 s'avère tout à fait avantageux du point de vue de la palette de couleurs pouvant être obtenue dans le cadre de l'invention. Ils se présentent initialement, de façon classique, sous forme d'une poudre de granulométrie ultrafine, de l'ordre de quelques dizaines de 5 microns. Les pigments ont la caractéristique d'être insolubles dans l'eau, si bien qu'il est nécessaire de les disperser dans ce véhicule afin d'obtenir une composition de peinture liquide. Suivant l'invention, la préparation d'une telle composition est avantageusement simple, puisqu'il suffit à l'utilisateur de verser 10 simplement, dans le volume d'eau approprié, la quantité souhaitée de mélange sous forme de poudre, et dans les modes de réalisation préférés de l'invention sous forme de granulats. Les constituants du mélange qui sont solubles dans l'eau s'y dissolvent. Une dispersion homogène des pigments dans la solution est assurée par l'agent 15 dispersant, si bien qu'on obtient directement une composition de peinture homogène prête à l'emploi, et présentant toutes les caractéristiques nécessaires à l'application, c'est-à-dire pouvoir colorant et capacité filmogène. De plus, la composition de peinture peut être préparée 20 extemporanément, si bien qu'il n'est pas nécessaire d'y inclure des agents fongicides pour assurer sa conservation, contrairement aux peintures liquides classiques. Le mélange selon l'invention présente l'avantage d'une bonne conservation dans le temps. Suivant une caractéristique avantageuse de l'invention, les 25 pigments et l'agent dispersant sont présentés sous forme des grains de poudre les contenant en mélange dans le liant, dans lequel ils ont été incorporés suivant la technique de granulation à l'état fondu, c'est-à-dire dans lequel ils ont été préalablement incorporés à sec (c'est-à-dire sous forme pulvérulente, en l'absence d'eau ou d'autres 30 solvants), et dissous à une température supérieure à la température de fusion du liant, si bien qu'on obtient après refroidissement des granulés solides contenant les particules de pigment et l'agent dispersant en mélange homogène dans le liant, chacune des particules étant individuellement enrobée dans la masse de liant. 2903699 4 Un tel mode de préparation permet, de façon tout à fait inattendue, d'obtenir une dispersion des pigments dans le véhicule aqueux, une fois la masse de liant enrobant les particules dissoute, qui est non seulement homogène, mais également stable dans le 5 temps. Ceci du fait de la présentation des pigments sous forme de granulés obtenus à l'état fondu. Un tel procédé de préparation permet d'obtenir des granulés de toutes formes et toutes granulométries. Dans la pratique, on préfère utiliser des granulés de forme sphérique ou 10 nodulaire par exemple, faciles à manipuler et présentant une vitesse de dissolution dans l'eau élevée, et d'une granulométrie comprise entre 200 et 1 000 microns, de telle sorte qu'il ne se produit pas de dégagement de poussières microniques lors de la manipulation des granulés. 15 La résine à propriétés filmogènes est présente également sous forme de poudre, sous forme d'un seul constituant ou d'un mélange de plusieurs constituants. De façon avantageuse, une grande diversité de types de résine peuvent être utilisées dans le cadre de l'invention. On peut 20 citer par exemple les résines de type vinylique (esters vinyliques tels que résines d'acétate de vinyle ou résines de versatate de vinyle), les résines dérivées du polyéthylène (résines de polyéthylène, polyéthylène chloré ou chlorosulfoné), les résines dérivées du styrène (polystyrène, styrène-butadiène et dispersions, résines 25 acryliques de styrène-butadiène), les résines dérivées du caoutchouc (isomérisé ou cyclisé, chloré), les résines vinyliques chlorées (chlorure de polyvinyle et autres copolymères, chlorure de vinylidène, résines vinyliques polyfluorées, acétate de polyvinyle, propionate de polyvinyle), les alcools polyvinyliques et leurs dérivés, 30 les acétals polyvinyliques, les butyrals, les résines acryliques et les dispersions acryliques (acrylates et méthacrylates thermoplastiques), les résines dérivant de la houille ou du pétrole (coumarone-indène, résines d'hydrocarbures), les liants minéraux et hydrauliques tels que le ciment, la fleur de chaux, la caséine, etc. 2903699 5 Les compositions de peinture obtenues avec le mélange en poudre selon l'invention sont avantageusement utilisables sur tous types de matériaux, qu'il s'agisse de bois, métal, matériaux de construction.... Elles permettent d'obtenir plusieurs niveaux de 5 brillance (mat, satin ou brillant). Suivant des modes de réalisation préférés dans la pratique industrielle, l'invention répond en outre aux caractéristiques suivantes, mises en oeuvre séparément ou en chacune de leurs combinaisons techniquement opérantes. 10 Dans des modes de réalisation préférés de l'invention, les pigments sont présents dans le mélange dans une concentration comprise entre 0,5 et 25 % en poids, de préférence environ égale à 8 % en poids, du poids total du mélange, en fonction du pouvoir couvrant, de la teinte, de la résistance aux ultra-violets, et de la 15 qualité de peinture désirés. La résine est de préférence présente dans une concentration comprise entre 5 et 80 % en poids, de préférence environ égale à 45 % en poids, du poids total du mélange, en fonction du brillant, de la qualité de la peinture et des performances 20 de la résine recherchés. De telles proportions, en liaison avec la quantité d'eau à associer à une quantité déterminée du mélange, permettent avantageusement d'obtenir une composition liquide présentant un pouvoir colorant et des propriétés filmogènes adéquates pour 25 l'utilisation en tant que peinture. Suivant une caractéristique avantageuse de l'invention, l'agent dispersant est un agent effervescent, qui produit son effet au contact de l'eau, lorsque les granulés le contenant en mélange avec les pigments dans le liant se dissolvent, en créant dans la solution 30 une agitation qui facilite la dispersion des particules de pigment. L'efficacité de cette dispersion est d'autant plus importante que l'agent effervescent est présent dans les granulés en mélange intime avec le liant. 2903699 6 L'utilisation d'un agent effervescent pour assurer la dispersion des particules de pigment dans la solution s'avère particulièrement avantageuse du point de vue de la qualité de la coloration de la composition de peinture. En effet, d'une part, l'agent 5 effervescent assure une dispersion suffisante pour éviter le besoin de recourir en plus à des moyens de dispersion mécaniques, qui auraient pour effet d'endommager les pigments. D'autre part, l'effervescence créée dans la solution casse les agglomérats de particules de pigment, et sépare ces dernières les unes des autres, 10 ce qui a pour effet de révéler la teinte des pigments. La composition de peinture ainsi obtenue présente de ce fait une coloration de haute qualité. Une telle technologie de préparation permet d'accélérer la dispersion des constituants dans le véhicule aqueux, de la stabiliser 15 dans le temps, de réguler son pH. Elle facilite en outre le processus de la granulation à sec, si bien que les granulats obtenus sont de meilleure qualité. En effet, dans le cadre de son utilisation en combinaison avec le procédé de granulation à l'état fondu, l'agent effervescent 20 offre un avantage supplémentaire, qui est de favoriser la granulation. Les granulés obtenus lorsque l'agent effervescent est présent dans le mélange sont ainsi de meilleure qualité, dans le sens où ils contiennent une teneur en poussières moins élevée. Ce résultat avantageux pourrait être expliqué par le fait que, en raison 25 de la présence de traces d'eau dans le mélange lors de la mise en oeuvre du procédé, il se produit dans ce mélange une légère effervescence qui a pour effet de favoriser la granulation. L'agent effervescent est en pratique un mélange de deux composés qui sont finement distribués individuellement dans le liant, 30 de manière à ne réagir l'un avec l'autre qu'en présence d'eau. Il s'agit notamment d'un mélange de carbonate de soude et d'acide citrique, dans des proportions sensiblement stoechiométriques. Cette combinaison particulière s'avère avantageuse du point de vue de la stabilité de la composition liquide obtenue, puisque la réaction entre 2903699 7 le carbonate de soude et l'acide citrique produit du citrate de sodium, qui a la propriété de stabiliser les produits en solution. L'agent effervescent est de préférence présent dans le mélange dans une concentration comprise entre 2 et 20 % en poids, 5 de préférence environ égale à 15 % en poids, par rapport au poids total du mélange. Cette concentration permet avantageusement d'assurer une dispersion homogène, rapide et complète des pigments dans le véhicule aqueux dès la dissolution du liant les enrobant. 10 L'agent dispersant peut également, dans le cadre de l'invention, être un agent tensioactif, ou toute autre substance favorisant la dispersion de particules solides de taille micronique dans une solution. Dans des modes de réalisation préférés de l'invention, le 15 liant présente des propriétés tensioactives, si bien qu'il participe à l'effet de dispersion des particules de pigment dans le véhicule aqueux, en empêchant la réagglomération des particules désagglomérées par l'agent dispersant. On obtient de ce fait avantageusement, en liaison avec la présence de l'agent dispersant, 20 une dispersion des pigments dans l'eau qui est rapide, homogène, et qui reste stable dans le temps. Le liant consiste notamment en un mélange d'alcool gras éthoxylé et de polyéthylène glycol (PEG). L'alcool gras éthoxylé est de préférence un éther alkylé de 25 polyéthylèneglycol d'alcool gras, qui est de préférence présent dans une proportion d'environ 50 % en poids par rapport au poids total dudit liant. Dans des modes de réalisation préférés de l'invention, le liant est présent dans une proportion comprise entre 5 et 60 % en 30 poids, de préférence environ égale à 15 % en poids, du poids total du mélange. Cette quantité est suffisante pour permettre un enrobage complet de tous les constituants du mélange. 2903699 8 Dans des modes de réalisation préférés de l'invention, les pigments et la résine sont présents dans les mêmes grains de poudre, en mélange dans le liant dans lequel ils ont préalablement été dissous à une température supérieure à la température de fusion 5 du liant. Le mélange selon l'invention se présente ainsi avantageusement sous forme d'une poudre unique, dans laquelle tous les constituants, pigments, agent dispersant et résine, sont enrobés dans les mêmes grains formés par le liant. II en résulte une grande facilité d'utilisation, puisque le mélange est alors homogène, 10 et qu'on évite tout risque de décantation dans le pot de certaines poudres par rapport à d'autres. Ce mode de réalisation est le plus avantageux du point de vue de la reproductibilité de la coloration obtenue à partir d'un même pot. Le mélange peut également contenir des charges et additifs 15 sous forme de poudre utilisés de façon classique pour des compositions de peinture. Dans d'autres modes de réalisation de l'invention, les pigments et la résine sont présents dans des grains de poudre différents. Dans ce cas, qui est le plus simple du point de vue de la 20 fabrication industrielle, les pigments sous forme auto-dispersible, par exemple préparés selon le principe de la granulation à l'état fondu, et la résine sont simplement mélangés, sous forme de poudres distinctes. Suivant une caractéristique avantageuse de l'invention, les 25 pigments comportent, seuls ou en association avec des pigments de couleur, des particules de titane, pigment blanc, qui permettent d'obtenir la nuance de couleur désirée, dans une proportion de 0 à 25 % en poids par rapport au poids total du mélange. Dans des modes de réalisation préférés de l'invention, le 30 mélange comporte en outre des additifs qui sont classiques en eux- mêmes. Il peut s'agir notamment de durcisseurs, épaississants (tels que l'éther de cellulose) , catalyseurs (tels que la fleur de chaux), agents de résistance à l'abrasion, et/ou agents anti-mousse (tels que le polysiloxane), dans une proportion totale comprise entre 1 et 32 % en poids, de préférence environ égale à 17 % en poids, du poids 2903699 9 total du mélange. Les agents anti-mousse ont notamment un effet tout à fait avantageux lorsqu'ils sont utilisés dans les modes de réalisation de l'invention dans lesquels l'agent dispersant est un agent effervescent, qui est susceptible d'induire la formation de 5 mousse dans la solution. Le mélange peut également comporter des agents de surface, des pigments à action anti-corrosion, des agents fongicides, des agents anti-bactériens, des agents anti-acariens, des agents hydrofuges, et autres additifs classiques (agents rhéologiques, billes de verre creuses, agents de surface, etc). 10 Le mélange selon l'invention peut également contenir de charges classiques en elles-mêmes, telles que du carbonate de calcium, du talc, du sulfate de baryum, du mica, etc. La composition selon l'invention, sous forme de poudre, ne contient pas de solvant. Elle ne contient avantageusement pas non 15 plus d'agent fongicide nécessaire à la conservation des peintures liquides en pot. Elle répond par conséquent aux nouvelles directives européennes sur les COV (pour Composés Organiques Volatils), définis comme les solvants de point d'ébullition inférieur à 250 C à la pression atmosphérique, et sur les fongicides, puisqu'elle ne 20 contient aucun de ces composés. Dans des modes de réalisation préférés de l'invention, le mélange est présenté sous une forme permettant l'obtention d'une composition de peinture colorante filmogène applicable au pinceau par dilution de 1 à 2 parts du mélange dans 1 à 2 parts d'eau, 25 notamment de 50 g du mélange dans 50 ml d'eau. Il est notamment présenté dans un bidon, ou autre conteneur, renfermant une certaine quantité de poudre et incluant un volume libre suffisant pour qu'il puisse y être ajouté, extemporanément, le volume d'eau adéquat pour permettre 30 l'obtention d'une composition de peinture liquide présentant les propriétés désirées. Ce volume adéquat peut notamment être indiqué par un trait de jauge disposé sur une paroi transparente du bidon. Le mélange selon l'invention offre ainsi les avantages suivants : il ne contient pas de COV ; il ne nécessite pas d'agent 2903699 10 fongicide nécessaire à la protection de la peinture en pot ; il ne contient pas de poussières ; il ne s'y produit pas le risque de séchage de la peinture liquide lors du stockage ; il ne s'y produit pas de sédimentation comme pour la peinture liquide lors du stockage ; il 5 ne craint pas le gel lors du stockage ; il représente moins de poids à transporter ; il prend moins de place sur les linéaires de stockage ; il est facile à manipuler. L'invention concerne également un procédé de préparation d'une composition de peinture liquide, suivant lequel on dilue une 10 quantité du mélange selon l'invention dans une quantité d'eau déterminée. Après quelques minutes la dissolution / dispersion des différents constituants s'est effectuée, et on obtient une composition de peinture prête à l'emploi. L'invention sera maintenant plus avant précisée dans ses 15 caractéristiques préférées et ses résultats avantageux, par la description détaillée de modes de mise en oeuvre particuliers qui font l'objet des exemples ci-après. Sauf stipulation contraire, toutes les grandeurs chiffrées ou autres indications seront exprimées en conformité avec la normalisation internationale d'une part, en 20 quantités massiques d'autre part. Exemples 1 à 8 On fabrique, par un procédé de granulation à l'état fondu, des granulés pour compositions de peinture de la façon suivante. On effectue le mélange à sec des composés donnés dans le 25 tableau 1, les proportions étant exprimées en % en poids par rapport au poids total du mélange. Les pigments y sont définis de façon classique, suivant leur code Color Index. 2903699 11 Composé Ex. 1 Ex. 2 Ex. 3 Ex. 4 Ex. 5 Ex. 6 Ex. 7 Ex. 8 Bleu de 3 % - - - - - -phtalocyanine Pigment - 3 % - - - .. - - Rouge 254 Vanadate de - - 3 % -- - - bismuth Oxyde de fer - - - 3 % - - - - jaune Oxyde de - - - - 3 % -- - chrome vert Pigment yellow - - - - - 3 % - - 74 Pigment violet - .. -- - - 3 % - 23 Dioxyde de 5% 5% 5% 5% 5% 5% 5% 5% titane (blanc) Ether alkylé de 15 % 15 % 15 % 15 % 15 % 15 % 15 % 15 % PEG d'alcool gras Résine 27,25 % 27,25 % 27,25 % 27,25 % 27,25 % 27,25 % 27,25 % 27,25 % copolymère d'acrylate Copolymère 18,15% 18,15% 18,15% 18,15% 18,15% 18,15% 18,15% 18,15% d'acétate de vinyle et de versatate de vinyle Carbonate de 15% 15% 15% 15% 15% 15% 15% 15% calcium Ether de 0,4 % 0,4 % 0,4 % 0,4 % 0,4 % 0, 4 % 0,4 % 0,4 % cellulose Fleur de chaux 0,9 % 0,9 % 0,9 % 0,9 % 0,9 % 0,9 % 0,9 % 0,9 % Anti-mousse : 0,25 % 0,25 % 0,25 % 0,25 % 0,25 % 0,25 % 0,25 % 0,25 % polysiloxane Carbonate de 8% 8% 8% 8% 8% 8% 8% 8% soude Acide citrique 7 % 7 % 7 % 7 % 7 % 7 % 7 % 7 % Tableau 1 : composition des granulés des Exemples 1 à 8 Le mélange sec est chauffé au bain-marie, à une 5 température d'environ 100 C, supérieure à la température de fusion du liant, jusqu'à ce que le liant soit complètement liquide. Il est ensuite refroidi de manière à assurer sa précipitation sous forme de 2903699 12 granulés solides, de granulométrie moyenne inférieure à 1 mm, qui sont recueillis et maintenus sous agitation modérée jusqu'à complet refroidissement, afin d'éviter leur agglomération en blocs. Exemples 9 à 12 On procède comme pour les exemples 1 à 8, pour préparer des granulés à partir des constituants donnés dans le tableau 2 ci-après. Composé Ex. 9 Ex. 10 Ex. 11 Ex. 12 Bleu de 45 % - - 22% phtalocyanine Pigment rouge 254 _ 46 % - 20% Oxyde de fer jaune _ _ 49 % - Dioxyde de titane 5 % 4 % 1 A, 8 % (blanc) Ether alkylé de 35 % 35 % 35 % 35 fo PEG d'alcool gras Carbonate de 8 % 8 % 8 % 8 % soude Acide citrique 7 % 7 % 7 % 7 % 10 Tableau 2 : composition des granulés des Exemples 9 à 12 Les granulés obtenus sont mélangés à sec de façon homogène, par des moyens mécaniques, avec les composés suivants présentés sous forme de poudres : 15 Granulés des Exemples 9 à 12 Résine copolymère d'acrylate Copolymère d'acétate de vinyle 50 0/0 30.30 0/0 2903699 13 et de versatate de vinyle 18.15 % Ether de cellulose 0.3 la Fleur de chaux 1 % Antimousse (polysiloxane) 0.25 % On obtient des mélanges pulvérulents pour compositions de peinture liquides, prêts à être dilués dans l'eau. Exemple 13 10 On verse respectivement une quantité de 50 g des granulés de chacun des Exemples 1 à $ dans un volume de 50 ml d'eau. Pour tous les cas, on observe que les granulés se dissolvent immédiatement. Il se produit dans les solutions une légère effervescence, avec une légère formation de mousse. Dans le même 15 temps, les solutions se colorent de façon homogène. Au bout d'environ 10 minutes, la mousse a disparu. Les solutions sont d'apparence limpide et elles présentent une couleur homogène. Les particules de pigments sont finement dispersées. Dans les huit solutions, la dispersion des pigments reste 20 stable dans le temps. Elle se maintient sans qu'il soit nécessaire d'agiter pendant plusieurs heures (jusqu'à 12 heures). Les compositions liquides obtenues présentent un pouvoir colorant et une capacité filmogène adéquats pour être utilisées en tant que peintures. Exemple 14 On procède de la même manière que dans l'Exemple 13, avec les compositions pulvérulentes des Exemples 9 à 12. 5 25 2903699 14 On obtient, pour les quatre solutions, une dispersion homogène des pigments et des différents autres constituants. Cette dispersion reste stable dans le temps. Elle se maintient sans qu'il soit nécessaire d'agiter pendant plusieurs heures. 5 Les compositions liquides obtenues possèdent un pouvoir colorant et une capacité filmogène adéquats pour être utilisées en tant que peintures. La description qui précède explique clairement comment 10 l'invention procède d'une manière que ne pouvait prédire l'homme de l'art et comment elle permet d'atteindre les objectifs qu'elle s'est fixés. En particulier, elle fournit un mélange pulvérulent particulièrement économique, qui permet d'obtenir facilement, par sa simple dilution dans un véhicule aqueux, une composition de 15 peinture liquide prête à l'emploi. Il ressort néanmoins de ce qui précède que l'invention n'est pas limitée aux modes de mise en oeuvre qui ont été spécifiquement décrits dans le courant des exemples ci-dessus et qu'elle s'étend au contraire à toute variante passant par le biais de moyens 20. équivalents. En particulier, l'invention peut également être appliquée de la même manière pour les compositions de peinture dont le solvant n'est pas l'eau mais tout autre solvant organique connu et utilisé de façon classique dans le domaine des peintures, par exemple le 25 White Spirit. REVENDICATIONS 1. Mélange pulvérulent pour composition de peinture liquide, comportant des pigments en mélange avec un agent dispersant dans un liant et une résine à propriétés filmogènes, présenté sous une forme à diluer dans une quantité d'eau déterminée de manière à obtenir une composition colorante filmogène. 2. Mélange selon la revendication 1, caractérisé en ce que lesdits pigments et ledit agent dispersant sont présentés sous forme des grains de poudre les contenant en mélange dans ledit liant dans lequel ils ont préalablement été dissous à une température supérieure à la température de fusion dudit liant. 3. Mélange selon la revendication 1 ou 2, caractérisé en ce que lesdits pigments sont présents dans une concentration comprise entre 0,5 et 25 % en poids, de préférence environ égale à 8 % en poids, du poids total du mélange. 4. Mélange selon l'une quelconque des revendications 1 à 3, caractérisé en ce que ladite résine est présente sous forme d'un seul constituant ou d'un mélange, et dans une concentration comprise entre 5 à 80 % en poids, de préférence environ égale à 45 % en poids, du poids total du mélange. 5. Mélange selon l'une quelconque des revendications 1 à 4, caractérisé en ce que ledit agent dispersant est un agent effervescent, notamment un mélange de carbonate de soude et d'acide citrique. 2903699 16 6. Mélange selon la revendication 5, caractérisé en ce que ledit agent effervescent est présent dans une concentration comprise entre 2 et 20 % en poids, de préférence environ égale à 15 % en poids, du poids total du mélange. 5 7. Mélange selon l'une quelconque des revendications 1 à 6, caractérisé en ce que ledit liant présente des propriétés tensioactives, et en ce qu'il consiste notamment en un mélange de polyéthylène glycol et d'alcool gras éthoxylé. 8. Mélange selon la revendication 7, caractérisé en ce 10 que l'alcool gras éthoxylé est un éther alkylé de polyéthylèneglycol d'alcool gras, de préférence présent dans une proportion d'environ 50 % en poids par rapport au poids total dudit liant. 9. Mélange selon l'une quelconque des revendications 1 à 8, caractérisé en ce que ledit liant est présent dans une proportion 15 comprise entre 5 et 60 % en poids, de préférence environ égale à 15 % en poids, du poids total du mélange. 10. Mélange selon l'une quelconque des revendications 1 à 9, caractérisé en ce que lesdits pigments et ladite résine sont présents dans les mêmes grains de poudre, en mélange dans ledit 20 liant dans lequel ils ont préalablement été dissous à une température supérieure à la température de fusion dudit liant. 11. Mélange selon l'une quelconque des revendications 1 à 9, caractérisé en ce que lesdits pigments et ladite résine sont présents dans des grains de poudre différents. 25 12. Mélange selon l'une quelconque des revendications 1 à 11, caractérisé en ce qu'il comporte en outre des additifs, notamment des durcisseurs, épaississants, catalyseurs, et/ou 2903699 17 agents antimousses, dans une proportion totale comprise entre 1 et 32 % en poids, de préférence environ égale à 17 % en poids, du poids total du mélange. 13. Mélange selon l'une quelconque des revendications 1 à 5 12, caractérisé en ce qu'il est présenté sous une forme permettant l'obtention d'une composition de peinture colorante filmogène applicable au pinceau par dilution de 1 à 2 parts dudit mélange dans 1 à 2 parts d'eau, de préférence de 50 g dudit mélange dans 50 ml d'eau. 10 14. Procédé de préparation d'une composition de peinture liquide, caractérisé en ce qu'on dilue une quantité du mélange selon l'une quelconque des revendications 1 à 13 dans une quantité d'eau déterminée.